(57)【特許請求の範囲】
【請求項１】
一方向に整列させた連続長繊維を重量含有率が４０％以上８０％以下の範囲で配合したプリプレグからなる繊維強化熱可塑性樹脂シート（３）の両面に紙シート（４）を接合させた補強プレート（５）を、枠体（１）と枠体（１）内の空間に充填した芯材（２）とからなる中間層の片面または両面に接着層（６）を介して一体化した複合板。
【請求項２】
繊維強化熱可塑性樹脂シート（３）が、繊維方向の熱膨張係数が１０ー5／℃以下のプリプレグを単独又は配向角０〜９０°の任意の角度で２〜４枚積層したものであることを特徴とする請求項１記載の複合板。
【請求項３】
繊維強化熱可塑性樹脂シート（３）を形成するプリプレグの繊維がガラス繊維であり、熱可塑性樹脂がポリオレフィン系樹脂であることを特徴とする請求項１または請求項２記載の複合板。
【請求項４】
接着層（６）と接する紙シート（４）が、熱可塑性樹脂を含浸させた紙シート層（４ａ）と接着剤を含浸させた紙シート層（４ｂ）との少なくとも二層からなることを特徴とする請求項１記載の複合板。
【請求項５】
複合板の少なくとも一面以上に、表皮材（７）を、接着層（６）を介して一体化したことを特徴とする請求項１記載の複合板。
【請求項６】
芯材（２）が、ペーパーハニカム又は樹脂発泡体であることを特徴とする請求項１記載の複合板。
【請求項７】
繊維強化熱可塑性シート（３）の厚みが０.０５ｍｍ以上１ｍｍ以下の範囲にあり、紙シート（４）の厚みが０．０２ｍｍ以上０．５ｍｍ以下の範囲にあり、さらに補強プレート（５）の厚みが、０．２ｍｍ以上２ｍｍ以下の範囲であることを特徴とする請求項１記載の複合板。
【請求項８】
一方向に整列させた連続長繊維を重量含有率が４０％以上８０％以下の範囲で配合したプリプレグからなる繊維強化熱可塑性樹脂シート（３）をその熱可塑性樹脂の溶融温度以上に加熱し、熱可塑性樹脂が溶融した状態で紙シート（４）を繊維強化熱可塑性樹脂シート（３）の両面に重ね、次いで冷却固化する補強プレート（５）を製造する熱ラミネート工程（ａ）と、補強プレート（５）の表面に接着剤を塗布する塗布工程（ｂ）と、枠体（１）内の空間に芯材（２）を挿入した中間層を形成する組み入れ工程（ｃ）と、この中間層の両面に接着剤付き補強プレート（５）を積層し、繊維強化熱可塑性樹脂シート（３）を形成する熱可塑性樹脂の軟化温度より低温で接着剤を固化させた接着層（６）を介して一体化させる補強プレート接着工程（ｄ）を順次行う複合板の製造方法。
【請求項９】
請求項８の複合板の製造方法において、さらに補強プレート（５）の表面に、繊維強化熱可塑性樹脂シート（３）を形成する熱可塑性樹脂の軟化温度より低温で接着剤を固化させた接着層（６）を介して表皮材（７）を一体化させる表皮材接着工程（ｅ）を行う複合板の製造方法。
【発明の詳細な説明】
【０００１】
【発明の属する技術分野】
本発明は、建具、ドア、組立ハウス等の壁、天井、床等の建築用、また一般産業用として用いられる複合板及びその製造方法に関する。
【０００２】
【従来の技術】
従来、建具、ドア等に利用される複合板については、枠組みされた枠体の空間にペーパーハニカム等の軽量芯材を充填させた中間層の両面に接着剤を介してラワン材等よりなるベニヤ板が貼着されている。また、ベニヤ板の表面と枠体の側面は、紙、塩化ビニール等の表皮材を貼って装飾され、幅広く建築用、また一般産業用に用いられていることは周知である。しかしながら、この複合板は、平滑な外観、仕上げ加工、軽量性に優れた特性を有している反面、温度及び湿度変化に伴いベニヤ板及びフレームが伸縮したりする。その結果、ベニヤ板が反ってしまい、複合板の外観を損なうという問題点が存在していた。また、ベニア板はその肉厚が薄いわりには、比較的重量があるため撓みやすく、複合板製造時及び組立時に作業がし難いという問題があった。また、集中荷重がベニヤ面に作用する用途では、破壊を起こし易い問題があった。さらに、ベニヤ板の素材となるラワン材は近年その価格が、変動が大きく高騰した時は複合板の価格も上昇しコスト的に問題が生じる。ベニヤ板に替わる価格変動の少ない材料により構成される複合板が望まれている。そこで、枠体、面材を金属材料により構成し、上記問題点を解決できる複合板にあっては、高い強度と剛性を有し、反りや撓みが抑えられる反面、重量化すると共に、意匠観が乏しい欠点を有しているため、玄関ドア等の、軽量性と意匠性を犠牲にした一部用途しか普及していない。
【０００３】
例えば、特開平７−９６５６９号には、枠体とハニカム芯材からなる中間層の両面に、金属箔の両面に紙箔、樹脂シートを５層に積層した面材を貼り合わせた複合板が開示されている。しかしながら、この複合板では、荷重が局所的に作用する場合、面材の強度が十分でないため穴があいたり亀裂を生じ変形すると共に防水機能もなくなる問題がある。
【０００４】
強度と耐水性を解決する方法として特開平７−２３３６３０号には、枠体とハニカムコアの芯材からなる中間層に繊維強化熱可塑性樹脂シートを両面に貼り合わせた複合板をコンクリート型枠用として開示されている。しかしながら、熱可塑性樹脂シートと接着させるには、特殊な表面処理や接着剤が必要であり、加工コストが高くなる欠点がある。また積層融着法または抄紙法により製造された繊維強化熱可塑性樹脂シートは繊維が整列していないシートための厚さを薄くすると面材としての強度や剛性が低下するため、厚くなりかつ重くなる欠点がある。
特開平６−１３４９１３号には、樹脂発泡体の芯材からなる中間層に一方向繊維強化熱可塑性樹脂シートを両面に貼り合わせた複合板が開示されている。また特開平７−８８９８８号には、ハニカムコアの芯材からなる中間層に一方向繊維強化熱可塑性樹脂シートを両面に貼り合わせた複合板が開示されている。いずれも、接着剤によることなく繊維強化熱可塑性樹脂シートを加熱溶融し芯材と積層し冷却固化させ一体化させる熱ラミネート法により複合板が得られる。また、特開平７−３２３９７には、繊維強化熱可塑性樹脂シートを芯材に連続して熱ラミネートさせる方法により、低コストで高品質な複合板を製造できる方法と装置が開示されている。
【０００５】
しかしながら、枠体と芯材からなる中間層に、繊維強化熱可塑性樹脂シートを上記熱ラミネート法により一体化させると、枠体と芯材との境目に段差が現れてしまう問題がある。また繊維強化熱可塑性樹脂シートのガラス繊維の分布や厚みむらによる凹凸が、表面に現れる問題がある。
【０００６】
【発明が解決しようとする課題】
本発明は、上記問題点を解決するためになされたものであり、その目的とするところは、軽量化及び低コストで製造ができ、湿度及び温度変化による変形を防ぎ、耐久性に優れ、平板剛性と衝撃強度に優れかつ平滑な表面性を持つ高品質な複合板及びその製造方法を提供することにある。
【０００７】
【課題を解決するための手段】
本発明の第一の目的は、一方向に整列させた連続長繊維を重量含有率が４０％以上８０％以下の範囲で配合したプリプレグからなる繊維強化熱可塑性樹脂シート（３）の両面に紙シート（４）を接合させた補強プレート（５）を、枠体（１）と枠体（１）内の空間に充填した芯材（２）とからなる中間層の片面または両面に接着層（６）を介して一体化した複合板により達成される。
【０００８】
また、繊維強化熱可塑性樹脂シート（３）が、繊維方向の熱膨張係数が１０ー5／℃以下のプリプレグを単独又は配向角０〜９０°の任意の角度で２〜４枚積層したものであることが望ましい。
また、繊維強化熱可塑性樹脂シート（３）を形成するプリプレグの繊維がガラス繊維であり、熱可塑性樹脂が、ポリオレフィン系樹脂であることが望ましい。
また、接着層（６）と接する紙シート（４）が、熱可塑性樹脂を含浸させた紙シート層（４ａ）と接着剤を含浸させた紙シート層（４ｂ）との少なくとも二層からなることが望ましい。
【０００９】
また、前記複合板の少なくとも一面以上に、表皮材（７）を、接着層（６）を介して一体化したことが望ましい。
望ましい一実施例に於いては、芯材（２）が、ペーパーハニカム又は樹脂発泡体である。
繊維強化熱可塑性シート（３）の厚みが０.０５ｍｍ以上１ｍｍ以下の範囲にあり、紙シート（４）の厚みが０．０２ｍｍ以上０．５ｍｍ以下の範囲にあり、さらに補強プレート（５）の厚みが、０．２ｍｍ以上２ｍｍ以下の範囲であることが望ましい。
【００１０】
本発明の第二の目的は、
（ａ）繊維強化熱可塑性樹脂シート（３）を、その熱可塑性樹脂の溶融温度以上に加熱し、熱可塑性樹脂が溶融した状態で、紙シート（４）を、繊維強化熱可塑性樹脂シート（３）の両面に重ね、次いで、冷却固化して得られる補強プレート（５）を製造する熱ラミネート工程と、
（ｂ）補強プレート（５）の表面に接着剤を塗布する塗布工程と、
（ｃ）枠体（１）内の空間に芯材（２）を挿入した中間層を形成する組み入れ工程と、
（ｄ）この板の両面に接着剤付き補強プレート（５）を積層し接着層（６）を介して一体化させる補強プレート接着工程を順次行う複合板製造方法あって、
前記補強プレート接着工程（ｄ）において、繊維強化熱可塑性樹脂シート（３）を形成する熱可塑性樹脂の軟化温度より低温で接着剤を固化させる複合板の製造方法に依って達成される。
【００１１】
又（ａ）熱ラミネート工程と、
（ｂ）塗布工程と、
（ｃ）組み入れ工程と、
（ｄ）補強プレート接着工程と、
（ｅ）この補強プレート（５）の表面に接着層（７）を介して表皮材（８）を一体化させる表皮材接着工程を順次行う複合板製造方法あって、
補強プレート接着工程（ｄ）と表皮材接着工程（ｅ）とにおいて、繊維強化熱可塑性樹脂シート（３）を形成する熱可塑性樹脂の軟化温度より低温で接着剤を固化させる複合板の製造方法に依って達成される。
【００１２】
【発明の実施の形態】
以下、図面により本発明について詳細に説明する。
図１は本発明に係る複合板の一実施例を示す斜視図、図２は図１に示した複合板の構成を示す断面図、図３は本発明に係る複合板の一実施例を示す斜視図、図４は図３に示した複合板の構成を示す断面図、図５は本発明に係る表面に表皮材を有する複合板の構成示す断面図、図６は表面に表皮材を有する一実施例を示す断面図、図７は上記とは異なった一実施例を示す断面図、図８は枠体（１）と、その枠体（１）内の空間に充填した芯材（２）とからなる中間層の表層に、繊維強化熱可塑性樹脂シート（３）の両面に紙シート（４）を接合させた補強プレート（５）を、接着層（６）を介して接合した状態を示す一部拡大断面図、図９は図８に示した接着層（６）と接する紙シート（４）が、熱可塑性樹脂を含浸させた紙シート層（４ａ）と接着剤を含浸させた紙シート層（４ｂ）とからなる状態を示す一部拡大断面図、図１０は本発明に係る複合板を製造する装置の概略を示す説明図、図１１は本発明に係る複合板の落錘衝撃試験に用いた装置の概略を示す説明図である。
尚、これらの図では、断面構成を詳細に示すため、その表面寸法に比して厚みを強調して示してある。
【００１３】
図１と図２は、家具、建具等に好適に使用される軽量パネル空心構造（フラッシュ構造）の複合板であり、桟木（１ａ）と埋め木（１ｂ）からなる枠体（１）と、その枠体（１）内の空間に充填したペーパーハニカムからなる芯材（２）とからなる中間層の表裏両面に、補強プレート（５）を接着層（６）介して一体化したものである。
【００１４】
補強プレート（５）は、連続長繊維を一方向に引き揃えて整列させ、これに繊維の配合比が重量比で４０％以上８０％以下となるように熱可塑性樹脂を含浸させて作られるプリプレグ、即ち、シートを、単独あるいは望ましくは２ないし４枚、繊維の方向を変えて積層した繊維強化熱可塑性樹脂シート（３）の両面に、紙シート（４）を接合させたシートである。
【００１５】
図３と図４は、断熱性や耐水性を要求される用途の家具、建具等に好適に使用される軽量パネル空心構造（フラッシュ構造）の複合板であり、桟木（１ａ）と埋め木（１ｂ）からなる枠体（１）と、その枠体（１）内の空間に充填した樹脂発泡体からなる芯材（２）とからなる中間層の表裏両面に、補強プレート（５）を接着層（６）介して一体化したものである。
【００１６】
図５は、家具、建具等に好適に使用される軽量パネル空心構造の複合板であり、複数本並べた桟木（１ａ）と埋め木（１ｂ）からなる枠体（１）と、前記枠体（１）内の空間に充填した樹脂発泡体からなる芯材（２）とからなる中間層の表裏両面に、補強プレート（５）を接着層（６）介して一体化したものである。更に、枠体（１）と補強プレート（５）を覆う表皮材（７）を、接着層（６）を介して一体化したものである。
【００１７】
図６は、床材や床暖房等に好適に使用される軽量パネル空心構造の複合板であり、複数本並べた桟木（１ａ）と埋め木（１ｂ）からなる枠体（１）と、前記枠体（１）内の空間に充填した樹脂発泡体からなる芯材（２）とからなる中間層の表面に表面板として天然木化粧合板を接着し、中間層の裏側に補強プレート（５）を接着層（６）介して一体化したものである。
【００１８】
図７は、端部が曲面構造である家具、建具等に好適に使用される軽量パネル空心構造の複合板であり、桟木（１ａ）と埋め木（１ｂ）からなる枠体（１）と、前記枠体（１）内の空間に充填した樹脂発泡体からなる芯材（２）とからなる中間層の表裏両面と外側が曲面に加工された枠体（１）に、補強プレート（５）を接着層（６）介して一体化したものである。更に、補強プレート（５）を覆う表皮材（７）を、接着層（６）を介して一体化したものである。
以下、各部を構成する材料に就いて説明する。
【００１９】
枠体（１）としては、木材、ベニヤ合板、針葉樹合板、集成材、ＬＶＬ（単板積層材）、パーティクルボード、ファイバーボード等の木質系材料を加工した木製枠のもの、あるいは硬質ないし半硬質のウレタンフォーム、ポリスチレンフォーム、フェノール樹脂フォーム等の硬質ないし半硬質の５倍以下低発泡倍率の発泡樹脂、繊維強化熱可塑性樹脂、繊維強化熱硬化性樹脂、熱可塑性樹脂、熱硬化性樹脂等の樹脂枠のもの、あるいはアルミ押し出し材、スチール等の金属を中空に加工された金属枠のものを用いることができる。枠体（１）は、外周部を形成する桟木（１ａ）と桟木枠内の空間に充填した芯材（２）を縦断するように配設される埋め木（１ｂ）とから構成される。さらに、桟木（１ａ）を外縁部に周設する場合は、厚みと幅は１０ｍｍ以上２００ｍｍ以下の範囲にすることが好ましく、１０ｍｍ未満にすると接合強度が弱くなり複合板としての強度が低下し、２００ｍｍを越えると重量が増大して軽量性が失われる。また、桟木（１ａ）を２本以上並べて桟木（１ａ）の間を切断することで、枠体（１）を切断することなく簡単に複合板の形状を変更することもできる。
【００２０】
また、複合板の強度をより高くするためや複合板表面に取手や棚等の器具を固定するために、埋め木（１ｂ）を桟木（１ａ）の枠内に適宜箇所に配設できるし、補強が必要ない場合は埋め木（１ｂ）をなくしてもよい。埋め木（１ｂ）の厚みと幅は、強度と重量から桟木（１ａ）と同様に１０ｍｍ以上２００ｍｍ以下の範囲にすることが好ましい。埋め木（１ｂ）と桟木（１ａ）の材料は、同一材料であってもよいし異なっていてもよい。埋め木（１ｂ）の配置は特に限定されるものではないが、格子状、斜交状、梯子等の配列が製造し易く、また複合板の強度を向上できるので好ましい。枠体の厚みと幅は同一である必要はないが、厚みは埋め木及び桟木とも同一の厚みにする必要がある。
【００２１】
芯材（２）としては、枠体（１）内の空間に充填できる軽量な材料としては、公知である軽量材料が何れも使用でき、例えば発泡ポリスチレン、ウレタンフォーム等の発泡体又はハニカムコアが好ましく、特に、価格、加工性、重量と強度点から、比重０．１以下のペーパーハニカム又は樹脂発泡体がより好ましい。  芯材の厚みは、枠体と同じ厚みにすることで、平らな複合板が得られので、１０ｍｍ以上２００ｍｍ以下が使用される。
【００２２】
板状のハニカムコアとは、無数の筒状部が外周方向へ隣合わせに形成され、板面と平行な断面がハニカム状に構成される板状部材であって、筒状部が貫通しているものに限られず、表裏が閉塞されたものも含まれる。芯材に用いるハニカムコアは、通常の六角形が集合した断面のものに限られず、円が集合した断面のもの、三角形が集合した断面であるもの等が含まれる。これらのハニカムコアは、筒状を構成している面が、片面あるいは表裏両面に貼着される補強プレート（５）と垂直になっていればよいのであって、必ずしも一つ一つの筒状部がくっつき合っている必要はなく、ばらばらに存在していても、ブロック状に存在していても構わない。また、筒状部の大きさ、形状がばらばらであってもよいし、単に折れ曲がった帯状体が帯面の任意の点で接着し合った形状であってもよいが、強度の高い複合板を得るためには、一つ一つの筒状部の大きさ、形状が等しく、また緻密にくっつきあっていることが好ましい。さらに、一つ一つの筒状部は微細なものであってもよいし、大きなものであってもよいが、複合板の強度を高め、補強プレート（５）あるいは表面板との接着性を良好にするためには、各筒状部の底面積を小さくし、各筒状部を形成している材料の厚みを大きくすることが好ましい。ハニカムコアの材質は、アルミニウム、紙、あるいはポリプロピレン、ポリスチレン、ポリ塩化ビニル等の熱可塑性樹脂等いずれもよく、複合板の芯材（２）として十分な強度が発現できれば特に限定されないが、紙製のハニカムコア（ペーパハニカム）を用いると安価かつ軽量で十分な圧縮強度が得られるので好ましい。
【００２３】
発泡体に用いられる樹脂としては、ポリエチレン、ポリプロピレン、ポリスチレン、塩化ビニル樹脂、ポリウレタン、フェノール樹脂、ユリア樹脂、エポキシ樹脂、ケイ素樹脂などが使用できる。これらの樹脂を、適当な処理、例えば機械的な攪拌により起泡させる方法、反応生成ガスを利用する方法、発泡剤を使用する方法等により、細かい泡状構造をもった樹脂発泡体が得られる。発泡倍率は、１０〜５０倍のものが、断熱材、吸音材、衝撃緩和材として適している。
【００２４】
本願発明の複合板に用いられる補強プレート（５）は、一方向に整列させた連続長繊維を重量含有率が４０％以上８０％以下の範囲で配合したプリプレグを単独叉は配向角０〜９０°の任意の角度で２〜４枚積層した繊維強化熱塑性樹脂シート（３）の両面に紙シート（４）を接合し製造される。
【００２５】
繊維強化熱可塑性樹脂シート（３）を形成するプリプレグの熱可塑性樹脂には特別な限定はなく、例えば、ポリスチレン及びその共重合樹脂、ポリ塩化ビニル、直鎖状低密度ポリエチレン、低密度ポリエチレン、高密度ポリエチレン、ポリプロピレン、ポリカーボネート、ポリブチレンテレフタレート、ポリエチレンテレフタレート、ポリエーテルサルフォン、ポリサルフォン、ポリエーテルイミド（商標: ＵＬＴＥＭ）、ポリエーテルエーテルケトン、ポリフェニレンサルファイドなどが使用できるが、強度、耐磨耗性、価格や廃棄物となったときの再生の容易さなどの観点から、最も望ましい樹脂として、ポリエチレンやポリプロピレンなどの汎用ポリオレフィン系樹脂が推奨される。
【００２６】
繊維強化熱可塑性樹脂シート（３）を形成するプリプレグに配合する連続長繊維としては、アラミド繊維（登録商標「ケプラー」など）などの合成樹脂繊維、天然の有機質繊維、チタン、ボロン、ステンレスなどの金属繊維、ガラス、炭素、炭化ケイ素などの無機繊維が挙げられる。但し、必ずしもこれらに限定されるものではなく、充分な強度とを有し、安価かつ大量に入手できるものであればなんでも良く、特にガラス繊維が好ましい。ガラス繊維の材質は、特に制限されず、含アルカリガラス、低アルカリガラス、無アルカリガラス等の何れでもよく、Ｅガラス、Ｃガラス、Ａガラス等従来ガラス繊維として使用されている各種ガラス繊維を用いることができる。
【００２７】
また、使用する連続長繊維の径が、５μｍ以上３６μｍ以下の範囲にすることが好ましい。連続長繊維の径が５μｍ未満では、繊維が切れ易いため繊維強化熱可塑性樹脂シートを形成するプリプレグが得られず、また３６μｍを越えると、繊維が剛直になるために繊維の隙間に熱可塑性樹脂を含浸させにくくなり繊維の補強効果が発現しなくなる。特に、ガラス繊維では、価格、加工性と強度点から、１０μｍ以上２５μｍ以下がより好ましい。
【００２８】
繊維強化熱可塑性樹脂シート（３）を形成するプリプレグは、特公平４−４２１６８号公報に開示された方法により製造することが出来る。
即ち、補強用ガラス繊維のモノフィラメントを、カップリング剤、例えば、γ−メタクリロキシ−プロピルトリメトキシシランで処理して、多数本収束させたヤーンを、均一な張力を掛けて引張りながら引き揃え、溶融した熱可塑性樹脂に接触させて、熱ロールでしごきながら樹脂を一定速度で含浸することによって、一方向に整列させた連続長繊維を熱可塑性樹脂に対して一定の割合で配合させたプリプレグが得られる。
【００２９】
プリプレグの連続長繊維の配合比は、重量比で４０％以上８０％以下範囲である。配合比が４０％未満となると、繊維強化熱可塑性樹脂シートの両面に紙シートを熱融着させる時、樹脂の流動性が高くなるため連続長繊維が動き繊維が一方向に整列しない補強プレートになり好ましくない。このような補強プレートでは、必要な剛性が低下する上に繊維方向の熱膨張係数が大きくなるため、複合板の面の衝撃強度が低下し、さらに反りが発生しやすくなる。又、配合比が８０％を越えると、紙シートとの接着性が低下するため、補強プレートの積層加工が困難となる。
【００３０】
プリプレグの繊維方向の熱膨張係数が大きい場合も、複合板が反るので、熱膨張係数は１０-5／℃以下とすることが望ましい。
このプリプレグは２層以上を重ね合わせて使用することが推奨されるが、特に複合板の片面のみに補強プレートを貼合わせるとき、繊維強化熱可塑性樹脂シートが厚くなり過ぎる場合には、複合板が反り返る現象が見られる。
【００３１】
従って、プリプレグ単層の厚さは５０μｍ以上、６００μｍ以下とし、プリプレグを２層以上４層以下積層して得られる繊維強化熱可塑性樹脂シートの厚みは１ｍｍ以下に留めることが、低重量と反り防止の点から望ましい。
即ち、繊維強化熱可塑性樹脂シートの厚みは、１ｍｍを越えると重量が重くなり、一方０．０５ｍｍ未満では補強効果が発現しない。
又、この繊維強化熱可塑性樹脂シートの連続長繊維は、一定方向、通常は使用中曲げ応力を受けるような方向に引き揃えて整列させ、使用することが推奨される。
【００３２】
連続長繊維と熱可塑性樹脂とから成る繊維強化熱可塑性樹脂シート（３）をその熱可塑性樹脂の溶融温度以上に加熱し、その表裏両面に紙シート（４）を重ね次いで、プレスローラーなどにより加圧しながら冷却することで、熱可塑性樹脂を含浸させた紙シート層（４ａ）を形成させて補強プレート（５）を得る。必要に応じてその表面側が所望の表皮材、特に化粧紙を用いても良い。
【００３３】
紙シートに用いられる紙には特別な限定はなく、例えば、上質紙、中質紙、上更紙、更紙、グラビア用紙、印刷せんか紙、コットンペーパー、ボンド紙、アート紙、コート紙、軽量コート紙等の印刷・筆記図画用紙、重袋用クラフト紙、未晒しクラフト紙、半晒しクラフト紙、晒しクラフト紙、純白クラフト紙、純白ロール紙、Ｓロール紙、片艶クラフト紙、薄口模造紙等の包装用紙、ライナー紙、中しん原紙等の段ボール原紙、白板紙、黄板紙、チップボール、紙管原紙、建材原紙などが使用できる。
【００３４】
繊維強化熱可塑性樹脂シートの厚みが、０．０５ｍｍ〜１ｍｍ範囲のものを用いたとき、この樹脂シートの表面には最大深さ１ｍｍ程度の凹部が出来、幅は最大２ｍｍ程度あく、一方枠体と芯材との段差も組立性、施工性を確保するために１〜３ｍｍ程度の隙間と深さ１ｍｍ程度の段差が生じる。
【００３５】
また、繊維強化熱可塑性樹脂シートの両面に０．０１ｍｍ未満の紙シートをラミした補強プレートでは、熱可塑性樹脂が紙シートに含浸して接着面まで樹脂が覆われるため、接着が困難になるので好ましくない。繊維強化熱可塑性樹脂シートの強化繊維の分布や厚みむらによる凹凸及び枠体と芯材との境目の段差を超えて安定に接着層を形成できる紙シートの厚みは、０．０２ｍｍ以上必要である。さらに、表皮材を、接着層を介して一体化してなる複合板においては、凹凸や段差等の欠陥、厚みむらのある中間層を平滑な表面になる補強プレートが要求される。その平滑性の要求には、紙シートの厚みが、少なくとも０．１ｍｍ以上あれば欠陥、厚みむらを完全に解消できる。
【００３６】
また、紙シートが、０．５ｍｍ以上を越えると断熱性が増しまた発生する水蒸気が増すため繊維強化熱可塑性樹脂シートと熱ラミすることが困難になる上に、重量が重くなり実用に即しない。重量、コストから紙シートの厚みは、０．３ｍｍ以下が好ましい。即ち、紙シートの厚みは、０．０２ｍｍ〜０．５ｍｍの範囲がよい、更に云えば０．０２ｍｍ〜０．３ｍｍの範囲がよく、表面材を化粧した複合板の用途では０．１ｍｍ〜０．５ｍｍの範囲が好ましい。この範囲の紙坪量は、紙品種にもよるが２０ｇ／ｍ2〜３００ｇ／ｍ2が用いられるがこれに限定されるものではない。望ましくは出来るだけ薄く軽量な紙シートであり、坪量では３０ｇ／ｍ2〜１５０ｇ／ｍ2が良い、更に云えば６０ｇ／ｍ2〜１２０ｇ／ｍ2が平滑性にはよく、枠体、芯材や表面材との接着強度の面から３０ｇ／ｍ2〜１００ｇ／ｍ2が良い。以上より、０．０５ｍｍ〜１ｍｍ範囲の繊維強化熱可塑性樹脂シートと０．０２ｍｍ〜０．５ｍｍの範囲の紙シートとの厚みの中から選ぶことができ、補強プレートの厚みは、０．２ｍｍ以上２ｍｍ以下の範囲であることが望ましい。すなわち、補強プレートの厚みが０．２ｍｍ未満では、強度と剛性不足し枠体と芯材との境目に段差が生まれ表面性が悪化し、また２ｍｍ以上では補強プレートの重量が重くなり軽量性が失われるので不適切である。
【００３７】
表皮材を構成する材料としては、ポリプロピレン、ポリスチレンなどの発泡又は非発泡シート、ＰＶＣ、ＰＺＴシートなどの熱可塑性樹脂製品、アルミや鋼板等の金属板や金属箔、石膏ボードや軽量セメント板等の耐火性に優れた無機質板、薄葉紙やチタン紙に主として木目模様を印刷した化粧紙、各種繊維から成る織布や不織布などが挙げられる。表皮材の材料として上記熱可塑性樹脂製品または金属箔を用いるときは、表皮材の裏打ち材として紙シートを用いることが望ましい。  接着層（６）を形成させる接着剤は、紙シート（４）及び中間層の芯材（２）と枠体（１）の材質に適合する接着剤を選ぶ必要がある。接着剤としては、エポキシ樹脂、ポリエステル、シリコン樹脂、ユリア樹脂、メラミン樹脂、ユリアメラミン樹脂、フェノール樹脂、フェノリックエポキシ樹脂、レゾルシン樹脂、フェノールレゾルシン樹脂、脂環エポキシ樹脂、エポキシアスファルト、ポリエステルポリイソシアネート、フラン樹脂、ポリエチレンイミン、ポリイソシアネート等の熱硬化性樹脂接着剤、湿気硬化型ポリウレタン接着剤、２液硬化型ポリウレタン接着剤等のウレタン樹脂接着剤、セルロースアセテート、セルロースアセテートブチレート、セルロースカブレート、ニトロセルロース、メチルセルロース、エチルセルロース、ヒドロキシエチルセルロース、ポリ酢酸ビニル、酢酸ビニル塩化ビニル共重合体、ポリ塩化ビニル（変性も含む）、後塩素化ビニル樹脂（変性も含む）ポリビニルホフマール、ポリビニルブチラール、ポリビニルアルコール、ポリビニルエーテル、酢酸ビニルエチレン共重合体、アクリル樹脂、カルボキシル含有アクリル樹脂、メタクリル樹脂、モノマー含有メタクリル樹脂、シアノアクリレート、酢酸ビニルアクリレート共重合体、ポリスチレン、ポリアミド樹脂、熱可塑性ポリエステル、ポリエーテル等の熱可塑性樹脂接着剤、ポリビニルホフマールフェノリック、ポリビニルブチラールフェノリック、ニトリルフェノリック、ネオプレンフェノリック、ナイロンエポキシ等の複合接着剤、天然ゴム、塩化ゴム、再生ゴム、スチレンブタジエンゴム、ニトリルゴム、ネオプレンゴム、ブチルゴム、ポリイソブチレンゴム、ポリイソブチレンゴム、ポリウレタンゴム、ポリサルファイドゴム、シリコンゴム等のゴム系接着剤、ワックス、アスファルト、可溶性シリケート、エナメル類、セラミックスなどを用いることができる。
【００３８】
以下、枠体（１）と芯材（２）とからなる中間層と補強プレート（５）の接着について説明する。紙シートが、熱可塑性樹脂を含浸させた紙シート層（４ａ）と接着剤を含浸させた紙シート層（４ｂ）との少なくとも二層が形成されることにより、補強プレートの補強効果を発現できる。紙シートの厚みに対して、熱可塑性樹脂を含浸させた紙シート層の厚みと接着剤を含浸させた紙シート層の厚みとが、それぞれ１０〜９０％の範囲であることが好ましく、最良の接着強度が得られる割合はそれぞれの厚みの割合が５０％と５０％時であり即ち紙シート単独の中間層が０％の時である。
【００３９】
以下、複合板および複合板を構成する材料の割合い、大きさについて説明する。複合板の大きさは特別な限定はないが、縦と横が３００ｍｍ以上４０００ｍｍ以下の大きさの平板であり、一般によく使われる標準サイズとしては、６１０ｍｍ×１８１０ｍｍ、９１０ｍｍ×１８２０ｍｍ、９１０ｍｍ×２４２０ｍｍ、１２１０ｍｍ×２４２０ｍｍ、１２１０ｍｍ×２７３０ｍｍ等があるが、住宅用途のサイディング材や野地板用途に９１０ｍｍ×６０００ｍｍ長尺サイズもあり、即ち自由にサイズを選べる。また、複合板を構成する枠体と芯材を１０ｍｍ以上２００ｍｍ以下が好ましくそのため、特に限定はしないが複合板として１０〜２００ｍｍ範囲のものが好ましい。また枠体と芯材からなる中間層に対する芯材の容積比率が、５０％〜９９％が好ましい。芯材の容積比が５０％未満では複合板の重量が重くなり、９９％を越えると枠体で支える複合板の面剛性が低下して好ましくない。軽量性と面剛性の両方を要求される複合板用途では、芯材の容積比が６０％〜９５％の範囲がより好ましい。
【００４０】
以下、本発明の複合板の製造方法について説明する。一般的な木質または紙類をコア材にしてその両面に合板を接着させて得られる軽量パネル空心構造すなわちフラッシュ合板の製造工程に準じた製造設備により達成できる。合板と同様に補強プレートを扱えるので、既存のフラッシュ合板の製造工程を利用できる。新規な製造設備が必要でないため、製造設備コストの点から非常に好ましい。
【００４１】
枠体及び芯材とからなる中間層と補強プレートとの接着をより確実に早くする方法として、接着剤を塗布した補強プレートと中間層を重ね合わせて、加熱プレスする。加熱温度が、補強プレートに用いられている熱可塑性樹脂の軟化温度以上の場合、枠体と芯材の間で生じた圧力差のため補強プレート自体が熱変形して段差になる。中間層と補強プレート及び補強プレートと表面材との接着させる時の温度が、補強プレートに用いられている熱可塑性樹脂の軟化温度より低温で接着剤を固化させる場合は枠体と芯材の間で生じた圧力差では変形しない。この製造方法により、本発明の複合板が完成する。
【００４２】
【実施例】
以下、本発明に係る複合板を具現化した実施例を、比較例と対比しながら図面に基づいて説明する。
１．複合板の製造
次の（ａ）枠体、（ｂ）芯材、（ｃ）補強プレート及び前記接着剤を用いて実施例及び比較例の複合板を作成した。
（ａ）枠体
試験には、枠体（１）として、木製枠としてＬＶＬ（単板積層材）、樹脂枠としてポリスチレンの低発泡樹脂あるいは金属枠として中空のアルミ押し出し材を使用した。表１に、使用した枠体の性状を示す。
（ｂ）芯材
試験には、芯材（２）として、ポリスチレンの樹脂発泡体、ポリウレタンの樹脂発泡体またはペーパーハニカムを使用した。表２に、使用した芯材の性状を示す。
（ｃ）補強プレート
本実施例で使用するプリプレグは、何れも前述の特公平４−４２１６８号公報に開示されている方法で製造された。
【００４３】
ガラス繊維の場合は太さ１３μｍのモノフィラメントの表面をγ−メタクリロキシ−プロピルトリメトキシシランで処理し、それを１８００本集束して撚りのないヤーンとし、そのヤーンを均一な張力で引っ張りながら一方向に整列させて、樹脂をヤーンに絡ませて、その樹脂を熱ロールでしごきながら、ヤーンに含浸させてプリプレグを製造した。
【００４４】
この様にして製造したプリプレグは、繊維と熱可塑性樹脂の密着性に優れ、繊維含有率も４０〜８０重量％と要求に応じて変えることができ、厚みも０．０５〜０．６０ｍｍで製造することができる。これらのプリプレグは単独又は２〜４層、繊維方向を９０度変えて積層し繊維強化熱可塑性樹脂シートとなり、さらに表裏両面に紙シートを同時に重ねプレスローラーにより加熱プレスと冷却プレスすることで、熱可塑性樹脂が含浸した紙シート層（４ａ）を形成させることで繊維強化熱可塑性樹脂シート（３）と紙シート（４）からなる補強プレート（５）が得られる。図１０に補強プレート製造設備を示す。
【００４５】
表３に本発明に係わる複合板の実施例及び比較例で使用するために製造した補強プレート（５）の構成を示す。表３中の補強プレートＡ〜Ｅは、繊維の配合比が40〜80容積％の範囲ものかつ紙シート（４）の厚みが０．１〜０．５ｍｍの範囲のもの、即ち本発明に係るものであり、同Ｆは繊維の配合比が上記範囲外のもの、また同Ｇは紙シート厚みが上記範囲外のもの、即ち比較例としてテストしたものである。
【００４６】
実施例１
枠体には、３０ｍｍ×３０ｍｍ角のＬＶＬ（枠体木質）を用いて外寸９００ｍｍ×１８００ｍｍ角の長方形に成るように組み、芯材には、厚み３０ｍｍの直径８ｍｍの円柱が連結したペーパーハニカムコア（芯材ＰＨ）を枠体間に組み込み中間層とした。長さ９００ｍｍ×幅１８００ｍｍの長方形の補強プレート（補強Ａ）を２枚１組として切り出し、この２枚の片面に酢酸ビニル系エマルジョン型接着剤（水性酢ビ）を１００ｇ／ｍ2塗布し、中間層に上下に２枚重ねて、圧締治具により枠体に対する圧力が２Kg／cm2（芯材に対する圧力は０Kg／cm2とする）で、３０℃（室温）下６０分間放置することで接着剤を補強Ａのクラフト紙に含浸して固化させ、複合板を得た。
表４に、試験に使用した接着剤の内容と特徴を示す。
【００４７】
複合板の製造には図１０に示した、（ａ）補強プレートを製造する熱ラミネート工程、（ｂ）補強プレートの表面に接着剤を塗布する塗布工程、（ｃ）枠体に芯材を組み入れる工程、（ｄ）補強プレートを接着させる治具、熱プレス等を用いる補強プレート接着工程からなる。
【００４８】
一般的の熱プレスを用いる場合のプレス温度は８０℃〜１２０℃範囲で、圧力は１〜３ｋｇ／ｃｍ2範囲で、加圧時間は３０秒〜３分間範囲であった。また、圧締治具や冷プレスの場合常温で硬化させるため、加圧時間３０分間〜１０時間かかり熱プレスより長くなる。
【００４９】
実施例２
枠体にポリスチレンの２倍発泡体（枠体ＰＳ）を使用し、芯材にポリスチレンの３０倍発泡体（芯材ＰＳ）を使用し、補強プレート用接着剤にエポキシ樹脂と変性ポリアミン混合型接着剤（ＥＰ）を使用し、圧締時間を６０分間にした以外は実施例１と同様にして複合板を作製した。
【００５０】
実施例３
枠体に厚み２ｍｍアルミ押出材（枠体ＡＬ）を使用し、補強プレート用接着剤にホットメルトタイプのエチレン・酢酸ビニル共重合型接着剤（ＥＶＡ）を使用し、接着温度１２０℃と圧締時間を２分間にし複合板を得て、さらに、酢酸ビニル系エマルジョン型接着剤（水性酢ビ）を補強プレート上に１００ｇ／ｍ2塗布後、薄用紙に木目調の印刷した化粧紙を表面材として１枚重ねて、圧締治具により２Kg／cm2 の圧力で３０℃（室温）下６０分間放置することで接着剤を補強Ａのクラフト紙と化粧紙に含浸固化させた以外は実施例１と同様にして複合板を作製した。
【００５１】
実施例４
芯材にポリウレタンの３０倍発泡体（芯材ＰＵ）を使用し、補強プレート（補強Ａ）と４．２ｍｍ厚の天然木化粧合板（化粧合板）とをビニル系エマルジョンとイソシアネート混合型接着剤（ＶＵ）を使用した以外は実施例１と同様にして複合板を作製した。
【００５２】
実施例５
芯材にポリウレタンの３０倍発泡体（芯材ＰＵ）を使用し、補強プレート用接着剤にビニル系エマルジョンとイソシアネート混合型接着剤（ＶＵ）を使用して、接着温度１２０℃と圧締時間を２分間にし複合板を得て、さらに、酢酸ビニル系エマルジョン型接着剤（水性酢ビ）を補強プレート上に１００ｇ／ｍ2塗布後、薄用紙に木目調の印刷した化粧紙を表面材として表裏に重ねて、ホットメルトフィルムタイプ（３０μｍ厚み）のエチレン・酢酸ビニル共重合型接着剤（ＥＶＡ）を使用し、接着温度１２０℃と圧締時間を２分間にしアイロンタイプの圧締治具により固化させた以外は実施例１と同様にして複合板を作製した。
【００５３】
実施例６
枠体に厚み２ｍｍアルミ押出材（枠体ＡＬ）を使用し、補強プレート用接着剤に無溶剤２液混合ポリウレタン型接着剤（ＰＵ）を用いて金属のアルミ枠との接着した以外は実施例１と同様にして複合板を作製した。
【００５４】
実施例７、８
枠体及び／叉は補強プレートを表５に示したとおりに換えた以外は、実施例２と同様にして複合板を作製した。
実施例９、１０
枠体及び／叉は補強プレートを表５に示したとおりに換えた以外は、実施例３と同様にして複合板を作製した。
実施例１１
補強プレートを表５に示したとおりに換えた以外は、実施例４と同様にして複合板を作製した。
【００５５】
比較例１
繊維含有率が３３％と低い条件の補強プレートを使用したことを除き実施例１と同一の条件で複合板を作製した。
比較例２
本発明に係わる補強プレートを使用せず、厚み３ｍｍのラワン合板を用いたことを除き実施例１と同一の条件で製造し、複合板を作った。
比較例３
補強プレートの厚みが０．１１ｍｍと薄いものを使用したことを除きの実施例３と同一の条件で複合板を作製した。
【００５６】
比較例４
接着剤を固化させる温度条件が１４０℃であり、使用した補強プレート（補強Ａ）の熱可塑性樹脂すなはちポリプロピレンの軟化温度１３５℃より高い温度であったことを除き前述の実施例３と同一の条件で製造し、複合板を作った。
【００５７】
比較例５
本発明に係わる補強プレートを使用せず、ジアリルフタレート樹脂を紙シートに含浸させた後高温ラジカル触媒により硬化させて得られた厚み０．４ｍｍのＤＡＰ含浸紙を用いたことを除き前述の実施例４と同一の条件で製造し、複合板を作った。
【００５８】
比較例６
接着剤を固化させる温度条件が１４０℃であり、使用した補強プレート（補強Ａ）の熱可塑性樹脂すなはちポリプロピレンの軟化温度１３５℃より高い温度であったことを除き前述の実施例５と同一の条件で製造し、複合板を作った。
これらの比較例サンプルは、前述の実施サンプルと同一寸法、即ち外寸９００ｍｍ×１８００ｍｍ角の長方形の複合板を作製し、実施例と同様に試験しその性能を評価した。
【００５９】
実施例及び比較例の複合板の構成を表５に示す。
２．複合板の性能評価
実施した試験の内容は以下の通りである。
表面吸水試験：ＪＩＳ  Ａ１４１４の表面吸水試験に準じて、複合板の２５cm×２０cm角の表面に試験枠を水平に取り付け常に２cmの水深になるようにして、４８時間後の表面吸水量（ｇ／ｃｍ2）および裏面透水の有無を測定した。
【００６０】
温度および湿度による変形試験：ＪＩＳ  Ａ１４１４に準じて温度試験は、９００ｍｍ×１８００ｍｍ角の試験片の表面側（片面）を９００kcal/ｍ2hの輻射線により８時間加熱した変位量を測定し、及び同じく湿度試験は、片側湿度９０％、反対側湿度４０％に保ち２４時間後の反り変位量（ｍｍ）を測定した。
【００６１】
落錘衝撃試験：芯材だけの中間層と補強プレートからなる部分から１５０ｍｍ×１５０ｍｍの正方形試験片を切り出して、受け台（内径４４．３ｍｍ、外径５０ｍｍ）上に置き、荷重（０．５ｋｇ叉は１ｋｇ）をかけた撃ち型（先端半径６．３５ｍｍ）を異なる高さ（最大１００ｃｍ）から落下させ、試験片を破壊貫通した重りと高さの積（最大１００ｋｇ・ｃｍ）を測定した。
【００６２】
表面性：表面を観察して、表面性の欄の○印は平滑な表面を形成したもの、×印は表面に凹凸や段差が現れたことを示した。
重量：９００ｍｍ×１８００ｍｍ角の複合板の重量（ｋｇ）を測定した。
複合板の性能試験の結果は表６に示す。
実施例１〜１１いずれも、表面から吸水せず、温度および湿度による変形も全くなく、落錘衝撃能力も非常に高くかつ表面平滑性に優れた軽量複合板が得られた。
【００６３】
一方、比較例１は、繊維含有率が３３％と低い条件の補強プレート（補強Ｆ）ではＰＰ樹脂が多いためガラス繊維が一方向に整列できず蛇行し熱膨張係数が２×１０-5／℃まで低下した。そのため温度および湿度による変形量が大きくなり、また耐衝撃性能も低下した。
また比較例３では、厚みが０．１１ｍｍと薄い補強プレート（補強Ｇ）を使用したため補強効果が少なくなり、変形しやすく、耐衝撃性能も低い上表面性も悪化した。
【００６４】
従来広く用いられている比較例２のラワン合板タイプの複合板と比較例５のＤＡＰ含浸紙タイプの複合板では、変形が大きくなる点と耐衝撃性能が低い点が欠点である。本発明に係わる補強プレートを用いた実施例１と実施例４ではその欠点を薄く軽い条件で作製した補強プレート（補強Ａ）で解決できている。
【００６５】
また、比較例４と６からわかるように、補強プレートに用いられた熱可塑性樹脂の軟化温度よりより低温で接着剤を固化させる条件が表面性に優れた複合板得られる製造方法になり得る。
【００６６】
【表１】
0003693426.tif 000002
【００６７】
【表２】
0003693426.tif 000003
【００６８】
【表３】
0003693426.tif 000004
【００６９】
【表４】
0003693426.tif 000005
【００７０】
【表５】
0003693426.tif 000006
【００７１】
【表６】
0003693426.tif 000007
【００７２】
【発明の効果】
本発明の複合板は、従来のフラッシュ合板にものに比べてさらに軽くなり、現場での運搬、取り付け、裁断等の作業性に優れる上に、使用する原材料も少量で済むため、省エネルギーに大いに寄与できる地球に優しいパネルである。さらに、低伸度かつ高強度の補強プレートにより補強された複合板は、その表裏両面あるいは片面に剛性及び抗張力が極めて大きい繊維強化合成樹脂から成るプリプレグ積層体が形成されており、そのためこれを用いれば全体的に剛性が極めて高く、使用に際して極めて堅固な構造物を構築できる。また、本発明の一方向に整列された連続長繊維を効果的に配置した補強プレートからなる複合板により、環境による大きな変化に対しても、反りが全く発生しない夢のパネルが完成し、湿気や温度差の多い地域でも床、外壁、屋根等の用途の建築資材に広く使用できる。また表面平滑性に優れているため表面材を貼った内装用複合板に利用出来る。
【００７３】
本発明の複合板は、広く普及しているフラッシュ合板製造設備により、簡単に製造できる特徴があり、特殊な接着剤や製造設備が必要であった従来の繊維強化樹脂板のフラッシュ板より非常に安価かつ省エネルギーで製造できる。
すなわち、本発明の複合板及びその製造方法によれば、高強度で、耐水性、耐蝕性に富み、吸湿による寸法変化のない高強度かつ表面平滑性な高品且つ超軽量フラッシュパネルを安価で大量に供給することができる。
【図面の簡単な説明】
【図１】本発明に係わる複合板の一実施例を示す斜視図である。
【図２】図１に示した複合板の構成を示す断面図である。
【図３】図１に示したものとは異なった一実施例を示す斜視図である。
【図４】図３に示した複合板の構成を示す断面図である。
【図５】本発明に係わる表面に表皮材を有する複合板の構成示す断面図である。
【図６】表面に表皮材を有する一実施例を示す断面図である。
【図７】表面に表皮材を有する一実施例を示す断面図である。
【図８】枠体と芯材からなる中間層の表面に、補強プレートを接着層を介して接合した状態を示す一部拡大断面図。
【図９】図８に示した補強プレートの紙シートが、熱可塑性樹脂を含浸させた紙シート層（４ａ）と接着剤を含浸させた紙シート層（４ｂ）とからなる状態を示す一部拡大断面図である。
【図１０】本発明に係わる複合板を製造する装置の概略を示す説明図である。
【図１１】本発明に係わる複合板の落錘衝撃試験に用いた装置の概略を示す説明図である。
【符号の説明】
１・・・・・枠体
１ａ・・・・・桟木
１ｂ・・・・・埋め木
２・・・・・芯材
３・・・・・繊維強化熱可塑性樹脂シート
４・・・・・紙シート
４ａ・・・・・熱可塑性樹脂を含浸させた紙シート層
４ｂ・・・・・接着剤を含浸させた紙シート層
５・・・・・補強プレート
６・・・・・接着層
７・・・・・表皮材
８・・・・・合板
９・・・・・突き板（天然木薄板）
（ａ）・・・・・熱ラミネート工程
（ｂ）・・・・・塗布工程
（ｃ）・・・・・組み入れ工程
（ｄ）・・・・・補強プレート接着工程
１０・・・・・加熱ロール
１１・・・・・冷却ロール
１２・・・・・接着剤
１３・・・・・おもり
１４・・・・・撃ち型
１５・・・・・受け台
【図１】
0003693426.tif 000008
【図２】
0003693426.tif 000009
【図３】
0003693426.tif 000010
【図４】
0003693426.tif 000011
【図５】
0003693426.tif 000012
【図６】
0003693426.tif 000013
【図７】
0003693426.tif 000014
【図８】
0003693426.tif 000015
【図９】
0003693426.tif 000016
【図１０】
0003693426.tif 000017
【図１１】
0003693426.tif 000018